仕上げ製品19に、該製品のその他の部分よりも低い降伏点を有する、1つ又はそれ以上のエリアを与えるように、鋼板ブランク18をプレス硬化する方法であって、ブランク18をオーステナイト化温度に加熱した後、ブランクの選択部分が、プレス硬化プレス13への次の移送の間、及びプレス硬化作業の間、フェライトの成長を促進する温度に接触冷却されることを特徴とする、上記方法。前記エリアが、150度以上接触冷却されることを特徴とする、請求項1に記載の方法。前記エリアが、580度を上回る温度に接触冷却されることを特徴とする、請求項2に記載の方法。前記エリアが、2秒より短い時間接触冷却されることを特徴とする、請求項1又は2に記載の方法。鋼板ブランク18をオーステナイト組織へ加熱するためのデバイス11、及びブランクを一工程で製品19に成形し、硬化するための冷却ツールを備えた、プレス硬化プレス13を含む、プレス硬化プラントであって、プレス12が、ブランクがプレス硬化プレスで成形され硬化される前にブランク18の所定の部分を接触冷却するため、加熱デバイス11とプレス硬化プレス13の間に位置していることを特徴とする、上記プレス硬化プラント。本発明の目的は、明確な形状、並びに、製品のその他の部分よりも、明確に低下したより低い最大抗張力、及び、降伏点を有する、幾何学的に、明確な部分をもたらす、短いサイクル時間を備えた簡易なプロセスを提供することである。本発明に記載のプレス硬化プラントは、プレス硬化プレスにおいて、ブランクを成形し、硬化する前にブランクの所定の部分を接触冷却するため、炉とプレス硬化プレスの間に位置するプレスを含む。本発明による方法は、ブランクがオーステナイト化温度に加熱された後、プレス硬化プレスへの、引き続く移送の間、及びプレス硬化作業の間に、ブランクの選択部分を、フェライト成長を促進する温度まで接触冷却をするということである。本発明は、請求項により、明確にされる。図1は、炉11、接触冷却プレス12、及び、プレス硬化プレス13の形をとっている、加熱デバイスの側面図である。多数の平たい鋼板ブランク14~8、及び、仕上げ製品19が示されている。ブランクは炉を通過し、ブランク18が、炉を出る時、オーステナイト化温度、即ち、通常摂氏880度より僅かに高い温度であるように加熱される。通常のオーステナイト化温度は、ほぼ900度から930度までである。図2の温度ダイアグラムにおいて、プロセス工程1における、ブランクが炉から現れる時の温度は、温度Aと指定される。接触冷却プレス12への移送の間、ダイアグラムにおけるプロセス工程2で示されるように、温度は僅かに低下する。ブランクがプレス12内にあり、プレスは作動し、ブランクは、ブランクの選択された部分、又は、選択された複数の部分が、温度Bへと、例えば、概略700度、又は、僅かに700度より低い温度であってよく、かつ、580度より低くあってはならない温度へと、実線で示される温度カーブに従って、急速に冷却されるように、それのツールペアーにクランプされる。この急速冷却は、プロセス工程3として示され、少なくとも、150度だけは、温度を下げる必要がある。ブランクは、次に、プレス硬化プレス13に、即ち、プロセス工程4に移され、この時、冷却部分は温度Dであり、一方、ブランクの残り部分は、点線で示されている温度カーブに従い、温度Cであり、即ち、プレス硬化のための通常の温度である。プレス13の冷却ツール内でのプレス硬化作業の間、ブランクは通常の方法で、製品19へと成形され、硬化される。接触プレス内で、予冷却されたブランクの部分は、プロセス工程3、及び、4の間に、フェライトを成形し、成形された製品の対応部分は、それゆえ、硬化は完全ではなく、硬度と降伏点の低下を示す。接触プレス12内の冷却は、即ち、プロセス工程3は、通常、半秒かかり、かかる短時間に再現性を達成するのは、困難である。接触プレスを、プレス硬化作業の前に、冷却、及び、望ましいフェライト成形のコントロールが、より容易になるように、冷却時間を、例えば、1.5~2秒に増やすように、加熱することも出来る。工具が、従来の方法において、プレス硬化プレス内で加熱される時、工具磨耗の増加がある。しかし、ブランクは、接触プレス12内で成形されないので、不都合な磨耗はない。2つのプレス間の移送時間、即ち、プロセス工程4は、通常、実際には5~10秒であり、15秒より短くてはいけない。実際には、最小可能移送時間は数秒であり、これで十分となり得る。接触プレスは、仕上げ製品の種々のエリアで、異なったフェライト成形、及び、種々の硬度レベルをもたらすように、種々の温度を有する、又は、種々の接触時間を有する、数個の部品から構成されてよい。別の選択肢は、異なった冷却をもたらすように、種々の材料の接触表面を有することである。接触プレスは、平らなブランクと接触するために、平らな表面を有する。あるいは、ブランクの冷却に加えて、接触プレスは、ブランクのプリフォームを行うことも可能である。ブランクが接触プレスに入る前に、ブランクをプリフォームすることも考えられる。